(57)【要約】本発明は、低い比誘電率を有する絶縁層を備え、かつ耐熱性及び耐摩耗性に優れる絶縁電線を提供することを目的とする。本発明は、導体（Ａ）と、前記導体（Ａ）の外周に形成される絶縁層（Ｂ）とを有する絶縁電線であって、絶縁層（Ｂ）は、比誘電率が３．０〜４．０の樹脂（Ｉ）と、フッ素樹脂（ＩＩ）とを含む樹脂組成物から形成されることを特徴とする絶縁電線である。【特許請求の範囲】
【請求項１】
導体（Ａ）と、
前記導体（Ａ）の外周に形成される絶縁層（Ｂ）とを有する絶縁電線であって、
絶縁層（Ｂ）は、比誘電率が３．０〜４．０の樹脂（Ｉ）と、フッ素樹脂（ＩＩ）とを含む樹脂組成物から形成される
ことを特徴とする絶縁電線。
【請求項２】
フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体である請求項１記載の絶縁電線。
【請求項３】
フッ素樹脂（ＩＩ）は、テトラフルオロエチレンと、パーフルオロ（アルキルビニルエーテル）及びヘキサフルオロプロピレンからなる群より選択される少なくとも１種のパーフルオロモノマーとの共重合体である請求項１又は２記載の絶縁電線。
【請求項４】
樹脂（Ｉ）は、ポリイミド、ポリアミドイミド、ポリエーテルイミド、ポリアリーレンサルファイド、ポリアリレート、ポリスルホン、ポリエーテルスルホン及び、液晶ポリマーからなる群より選択される少なくとも１種である請求項１、２又は３記載の絶縁電線。
【請求項５】
樹脂（Ｉ）は、ポリアリーレンサルファイドである請求項１、２，３又は４記載の絶縁電線。
【請求項６】
絶縁層（Ｂ）は、樹脂（Ｉ）とフッ素樹脂（ＩＩ）との質量比（Ｉ）：（ＩＩ）が９８：２〜１０：９０である請求項１、２、３、４又は５記載の絶縁電線。
【発明の詳細な説明】
【技術分野】
【０００１】
本発明は、絶縁電線に関するものである。
【背景技術】
【０００２】
自動車やロボットに使用される電線や、モーターに使用されるコイル用の巻き線には、優れた絶縁性が要求される。また、近年、高電圧・大電流化の動きが加速しており、部分放電による絶縁層の劣化を防止するため、比誘電率の低い絶縁層を有する電線やコイルが必要とされている。更に、自動車に搭載されるモーターコイル用の巻き線には、高い耐熱性や優れた耐摩耗性が求められている。【０００３】
このような背景の下、電線の特性を向上させるため、種々の検討がなされており、例えば、下記のように、２種以上の樹脂を用いて絶縁層を形成した電線が提案されている。【０００４】
例えば、特許文献１では、ポリエーテルエーテルケトン樹脂９０〜５０重量％とポリエーテルイミド樹脂１０〜５０重量％との樹脂混和物による被膜厚０．２ｍｍ以下の薄肉絶縁被覆層が設けられた絶縁電線が提案されている。【０００５】
特許文献２では、ポリエーテルエーテルケトン樹脂を導体上に押出被覆してなる電線・ケーブルにおいて、導体とポリエーテルエーテルケトン樹脂被覆層との間にフッ素樹脂層を形成した樹脂被覆電線・ケーブルが提案されている。【０００６】
特許文献３では、ポリアミドイミド樹脂、ポリイミド樹脂、ポリエステルイミド樹脂及びＨ種ポリエステル樹脂から選ばれる１種以上の樹脂と、フッ素樹脂及びポリスルホン樹脂から選ばれる１種以上の樹脂との混合樹脂を塗布、焼付けして形成された絶縁層を有する絶縁電線が提案されている。【０００７】
特許文献４では、エチレン−テトラフルオロエチレン共重合体に対してグラフト性化合物がグラフト重合されてなる樹脂組成物が導体の直上に形成された第１の被覆層と、ポリフェニレンスルフィド樹脂とポリアミド樹脂とからなるポリマーアロイである樹脂組成物が第１の被覆層の直上に形成された第２の被覆層とを有する絶縁電線が提案されている。【０００８】
特許文献５では、ポリエーテルスルホン樹脂と、ポリフェニレンスルフィド樹脂及びポリエーテルエーテルケトン樹脂から選ばれる少なくとも１種の結晶性樹脂とを配合したポリマーアロイからなり、ポリエーテルスルホン樹脂と結晶性樹脂との重量比が５０：５０〜９０：１０の範囲内である絶縁層を有する絶縁電線が提案されている。【０００９】
特許文献６では、ポリアミドイミド又はポリエステルイミドと、ポリフェニレンエーテルとを６０：４０〜９５：５の割合（質量比）で混合した樹脂を塗布、焼付けして形成された樹脂層を有する絶縁電線が提案されている。
【先行技術文献】
【特許文献】
【００１０】
【特許文献１】特開平５−２２５８３２号公報
【特許文献２】特開平８−１７２５８号公報
【特許文献３】特開２０１０−６７５２１号公報
【特許文献４】特開２０１１−１６５４８５号公報
【特許文献５】特開２０１０−１２３３８９号公報
【特許文献６】特開２０１１−１５９５７８号公報
【発明の概要】
【発明が解決しようとする課題】
【００１１】
しかしながら、自動車やロボットに使用される機器、並びに、モーターに対する小型化や高出力化の要求を受け、そこで使用される電線やコイルに流れる電流の密度も大きくなり、また、巻き線の密度も高くなる傾向にあり、従来の電線では達成できなかった高い性能を有する電線が求められている。【００１２】
本発明は、低い比誘電率を有する絶縁層を備え、かつ耐熱性及び耐摩耗性に優れる絶縁電線を提供することを目的とする。
【課題を解決するための手段】
【００１３】
本発明者等が、低い比誘電率を有する絶縁層を備え、かつ耐熱性及び耐摩耗性に優れる絶縁層を備える絶縁電線について鋭意検討したところ、特定の樹脂とフッ素樹脂を併用することで、低い比誘電率を有する絶縁層を備え、かつ耐熱性及び耐摩耗性に優れる絶縁電線とすることができることを見出し、本発明は完成したものである。【００１４】
すなわち、本発明は、導体（Ａ）と、該導体（Ａ）の外周に形成される絶縁層（Ｂ）とを有する絶縁電線であって、絶縁層（Ｂ）は、比誘電率が３．０〜４．０の樹脂（Ｉ）と、フッ素樹脂（ＩＩ）とを含む樹脂組成物から形成されることを特徴とする絶縁電線である。【００１５】
フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体であることが好ましい。フッ素樹脂（ＩＩ）は、テトラフルオロエチレンと、パーフルオロ（アルキルビニルエーテル）及びヘキサフルオロプロピレンからなる群より選択される少なくとも１種のパーフルオロモノマーとの共重合体であることがより好ましい。【００１６】
樹脂（Ｉ）は、ポリイミド、ポリアミドイミド、ポリエーテルイミド、ポリアリーレンサルファイド、ポリアリレート、ポリスルホン、ポリエーテルスルホン及び、液晶ポリマーからなる群より選択される少なくとも１種であることが好ましく、ポリアリーレンサルファイドであることがより好ましい。【００１７】
絶縁層（Ｂ）は、樹脂（Ｉ）とフッ素樹脂（ＩＩ）との質量比（Ｉ）：（ＩＩ）が９８：２〜１０：９０であることが好ましい。
【発明の効果】
【００１８】
本発明の絶縁電線は、上記構成を有することから、低い比誘電率を有する絶縁層を備え、かつ耐熱性及び耐摩耗性に優れる。
【発明を実施するための形態】
【００１９】
本発明の絶縁電線は、導体（Ａ）と、該導体（Ａ）の外周に形成される絶縁層（Ｂ）とを有する絶縁電線であって、絶縁層（Ｂ）は、比誘電率が３．０〜４．０の樹脂（Ｉ）と、フッ素樹脂（ＩＩ）とを含む樹脂組成物から形成されるものである。
本発明の絶縁電線は、上記構成を有することによって、優れた耐熱性及び耐摩耗性を有するとともに、絶縁層（Ｂ）が低い比誘電率を示すものである。本発明の絶縁電線は、絶縁層（Ｂ）が低い比誘電率を有するものであるため、部分放電電圧を高くすることができる。
導体（Ａ）の外周に形成される絶縁層（Ｂ）は、導体（Ａ）と接するものであってもよいし、導体（Ａ）との間に、他の層、例えば他の樹脂層を介して形成されたものであってもよい。
絶縁層（Ｂ）は、導体（Ａ）と接するものであることが好ましく、その場合、導体（Ａ）と絶縁層（Ｂ）との接着が強固な絶縁電線が得られる。
【００２０】
樹脂（Ｉ）は、比誘電率が３．０〜４．０である。比誘電率が３．０〜４．０の樹脂を用いることによって、低い比誘電率を有する絶縁層（Ｂ）を形成することができる。更に、絶縁電線の耐熱性及び耐摩耗性も優れる。樹脂（Ｉ）の比誘電率は、３．８以下であることが好ましく、３．６以下であることがより好ましい。
樹脂（Ｉ）の比誘電率は、２３℃、測定周波数１ＭＨｚで測定して得られた値である。上記比誘電率は、ネットワークアナライザを用いて、空洞共振器摂動法により測定することができる。
【００２１】
樹脂（Ｉ）は、ガラス転移温度が７０℃以上であることが好ましい。より好ましくは、８０℃以上であり、更に好ましくは、９０℃以上である。上記範囲のガラス転移温度であることによって、得られる絶縁層（Ｂ）の耐熱性を向上させることができる。また、樹脂（Ｉ）のガラス転移温度は、３００℃以下であることが好ましく、２５０℃以下であることがより好ましい。上記ガラス転移温度は、示差走査熱量測定（ＤＳＣ）装置によって測定される。
【００２２】
樹脂（Ｉ）は、結晶性樹脂でも非晶性樹脂でも問題なく使用できるが、結晶性樹脂の場合には、融点が１８０℃以上であることが好ましい。より好ましくは、１９０℃以上である。上記範囲の融点であることによって、得られる絶縁層（Ｂ）の耐熱性を向上させることができる。また、樹脂（Ｉ）の融点は、３８０℃以下であることが好ましく、３５０℃以下であることがより好ましい。上記融点は、示差走査熱量測定（ＤＳＣ）装置によって測定される。
【００２３】
樹脂（Ｉ）としては、耐摩耗性および導体（Ａ）との接着性が優れることから、非フッ素化樹脂であることが好ましく、中でも、絶縁電線の耐熱性が優れることから、エンジニアリングプラスチックがより好ましい。樹脂（Ｉ）としては、一般にエンジニアリングプラスチックと呼称されるものを用いることができる。
また、樹脂（Ｉ）は、絶縁電線の耐熱性がより優れることから、ポリイミド、ポリアミドイミド、ポリエーテルイミド、ポリアリーレンサルファイド、ポリアリレート、ポリスルホン、ポリエーテルスルホン及び、液晶ポリマーからなる群より選択される少なくとも１種であることが好ましい。また、連続使用温度が高く耐熱性に優れることから、ポリアリーレンサルファイド、ポリイミド、及びポリアミドイミドからなる群より選択される少なくとも１種であることがより好ましく、成形加工性がより優れることから、ポリアリーレンサルファイドが更に好ましい。
【００２４】
ポリイミドとしては、例えば、芳香族ジアミンと芳香族テトラカルボン酸および／またはその無水物を重縮合反応して得られるポリイミド前駆体を主成分とするワニスを熱処理（焼き付け）することで得ることができる。また、成形加工性に優れることから、熱可塑性ポリイミドを使用することもできる。
【００２５】
ポリアミドイミドとしては、例えば、芳香族ジカルボン酸と芳香族ジイソシアネートの重縮合反応により得られるもの、芳香族二酸無水物と芳香族ジイソシアネートの重縮合反応により得られるものが挙げられる。芳香族ジカルボン酸としてはイソフタル酸、テレフタル酸等が使用でき、芳香族二酸無水物としては無水トリメリット酸等が使用でき、芳香族ジイソシアネートとしては４，４’−ジフェニルメタンジイソシアネート、２，４−トリレンジイソシアネート、２，６−トリレンジイソシアネート、オルソトリランジイソシアネート、ｍ−キシレンジイソシアネート等が使用できる。
【００２６】
ポリエーテルイミドとしては、例えば、分子内にイミド結合とエーテル結合を有するものが使用できる。
【００２７】
ポリアリーレンサルファイドとしては、例えば、下記式：
−（Ａｒ−Ｓ）−
（式中、Ａｒはアリーレン基、Ｓは硫黄を示す）で表わされる繰り返し単位を有するものが挙げられ、樹脂中の前記繰り返し単位の含有割合は７０モル％以上が好ましい。
アリーレン基としては、ｐ−フェニレン、ｍ−フェニレン、ｏ−フェニレン、アルキル置換フェニレン、フェニル置換フェニレン、ハロゲン置換フェニレン、アミノ置換フェニレン、アミド置換フェニレン、ｐ，ｐ’−ジフェニレンスルホン、ｐ，ｐ’−ビフェニレン、ｐ，ｐ’−ビフェニレンエーテル等を挙げることができる。
なお、ポリアリーレンサルファイドは、架橋や分岐構造を有する樹脂（架橋型）、架橋や分岐構造が実質的に有さない樹脂（リニア型）に大別することができるが、本発明では架橋型、リニア型のいずれでも問題なく使用することができる。
【００２８】
ポリアリレートとしては、例えば、ビスフェノールＡ等の二価フェノールおよびテレフタル酸、イソフタル酸等の芳香族ジカルボン酸の重縮合反応によって得ることができる。
【００２９】
ポリスルホンとしては、例えば、ビスフェノールＡと４，４’−ジクロロジフェニルスルホンとの重縮合反応によって得ることができる。
【００３０】
ポリエーテルスルホンとしては、例えば、芳香族基がスルホン基またはエーテル基により結合されているものを使用することができる。
【００３１】
液晶ポリマー（Ｌｉｑｕｉｄ  Ｃｒｙｓｔａｌ  Ｐｏｌｙｍｅｒ）としては、パラオキシ安息香酸（ＰＯＢ）／ポリエチレンテレフタレート（ＰＥＴ）共重合体、ヒドロキシナフトエ酸（ＨＮＡ）／ＰＯＢ共重合体、ビフェノール／安息香酸／ＰＯＢ共重合体などの液晶ポリエステルがあげられる。
【００３２】
上記フッ素樹脂（ＩＩ）は、例えば、少なくとも１種の含フッ素エチレン性単量体に基づく重合単位を有する重合体である。フッ素樹脂（ＩＩ）を用いることによって、より低い比誘電率を有する絶縁層（Ｂ）を備え、更に、耐熱性及び耐摩耗性に優れた絶縁電線を得ることができる。
フッ素樹脂（Ｂ）としては、溶融加工性のフッ素樹脂が好ましい。溶融加工性のフッ素樹脂を用いることによって、本発明の絶縁電線は、より優れた耐摩耗性を有するものとなる。
【００３３】
溶融加工性のフッ素樹脂としては、例えば、テトラフルオロエチレン（ＴＦＥ）／ヘキサフルオロプロピレン（ＨＦＰ）共重合体、ＴＦＥ／ＨＦＰ／パーフルオロ（アルキルビニルエーテル）（ＰＡＶＥ）共重合体、ＴＦＥ／ＰＡＶＥ共重合体（ＰＦＡ及びＭＦＡ）、エチレン（Ｅｔ）／ＴＦＥ共重合体、Ｅｔ／ＴＦＥ／ＨＦＰ共重合体、ポリクロロトリフルオロエチレン（ＰＣＴＦＥ）、クロロトリフルオロエチレン（ＣＴＦＥ）／ＴＦＥ共重合体、Ｅｔ／ＣＴＦＥ共重合体、ＴＦＥ／フッ化ビニリデン（ＶｄＦ）共重合体、ＶｄＦ／ＨＦＰ／ＴＦＥ共重合体、ＶｄＦ／ＨＦＰ共重合体等が挙げられる。また、溶融加工性であれば、低分子量のポリテトラフルオロエチレン（ＰＴＦＥ）を用いることも可能である。
【００３４】
上記フッ素樹脂（ＩＩ）は、比誘電率が３．０未満であることが好ましい。比誘電率が３．０未満であるフッ素樹脂を含む組成物から形成されるものであることによって、より低い比誘電率を有する絶縁層（Ｂ）を備える絶縁電線が得られる。より好ましくは、２．８以下である。下限は特に限定されないが、例えば、２．０である。
フッ素樹脂（ＩＩ）の比誘電率は、２３℃、測定周波数１ＭＨｚで測定して得られた値である。上記比誘電率は、ネットワークアナライザを用いて、空洞共振器摂動法により測定することができる。
【００３５】
上記フッ素樹脂（ＩＩ）は、
テトラフルオロエチレン（ＴＦＥ）及び下記一般式（１）：
ＣＦ２＝ＣＦ−Ｒｆ１      （１）
（式中、Ｒｆ１は、−ＣＦ３又は−ＯＲｆ２を表す。Ｒｆ２は、炭素数１〜５のパーフルオロアルキル基を表す。）で表されるパーフルオロエチレン性不飽和化合物の共重合体であることが好ましい。上記フッ素樹脂（ＩＩ）を用いることによって、フッ素樹脂（ＩＩ）が樹脂（Ｉ）に対して効率よく分散し、本発明の絶縁電線における絶縁層（Ｂ）は、より優れた力学物性を示すと共に、絶縁性に優れ、低い比誘電率を示す。更に、絶縁層（Ｂ）と導体（Ａ）との接着がより強固なものとなる。例えば、非溶融加工性のＰＴＦＥを用いた場合には、充分な力学物性を示さず、導体（Ａ）との接着強度も低い。
フッ素樹脂（ＩＩ）は、１種を用いてもよいし、２種以上を併用してもよい。
上記Ｒｆ１が、−ＯＲｆ２である場合、上記Ｒｆ２は炭素数が１〜３のパーフルオロアルキル基であることがより好ましい。
【００３６】
一般式（１）で表されるパーフルオロエチレン性不飽和化合物としては、パーフルオロ（アルキルビニルエーテル）及びヘキサフルオロプロピレンからなる群より選択される少なくとも１種であることが好ましく、ヘキサフルオロプロピレン、パーフルオロ（メチルビニルエーテル）、パーフルオロ（エチルビニルエーテル）及びパーフルオロ（プロピルビニルエーテル）からなる群より選択される少なくとも１種であることがより好ましく、ヘキサフルオロプロピレン及びパーフルオロ（プロピルビニルエーテル）からなる群より選択される少なくとも１種であることが更に好ましい。
【００３７】
上記フッ素樹脂（ＩＩ）は、８０〜９９モル％のＴＦＥ及び１〜２０モル％の上記一般式（１）で表されるパーフルオロエチレン性不飽和化合物から構成されることが好ましい。上記フッ素樹脂（ＩＩ）を構成するＴＦＥの含有量の下限は、８５モル％がより好ましく、８７モル％が更に好ましく、９０モル％が特に好ましく、９３モル％が殊更に好ましい。上記フッ素樹脂（ＩＩ）を構成するＴＦＥの含有量の上限は、９７モル％がより好ましく、９５モル％が更に好ましい。
また、上記フッ素樹脂（ＩＩ）を構成する上記一般式（１）で表されるパーフルオロエチレン性不飽和化合物の含有量の下限は、３モル％がより好ましく、５モル％が更に好ましい。上記フッ素樹脂（ＩＩ）を構成する上記一般式（１）で表されるパーフルオロエチレン性不飽和化合物の含有量の上限は、１５モル％がより好ましく、１３モル％が更に好ましく、１０モル％が特に好ましく、７モル％が殊更に好ましい。
【００３８】
上記フッ素樹脂（ＩＩ）は、３７２℃、５０００ｇ荷重の条件下で測定したメルトフローレート（ＭＦＲ）が０．１〜１００ｇ／１０分であることが好ましく、１０〜４０ｇ／１０分であることがより好ましい。ＭＦＲが上記範囲であることにより、本発明の絶縁層（Ｂ）は、加工特性が向上する。また、絶縁層（Ｂ）と導体（Ａ）とがより強固に接着する。ＭＦＲの更に好ましい下限は１２ｇ／１０分であり、特に好ましい下限は１５ｇ／１０分である。絶縁層（Ｂ）と導体（Ａ）との接着を強固にする観点から、ＭＦＲの更に好ましい上限は３８ｇ／１０分であり、特に好ましい上限は３５ｇ／１０分である。
上記フッ素樹脂（ＩＩ）のＭＦＲは、ＡＳＴＭ  Ｄ３３０７−０１に準拠し、メルトインデクサーを用いて測定する。
【００３９】
上記フッ素樹脂（ＩＩ）の融点は特に限定されないが、成形する際に用いる樹脂（Ｉ）が溶融する温度で既にフッ素樹脂（ＩＩ）が溶融していることが成形において好ましいため、上記樹脂（Ｉ）の融点以下の温度であることが好ましい。例えば、フッ素樹脂（ＩＩ）の融点は、２３０〜３５０℃であることが好ましい。フッ素樹脂（ＩＩ）の融点は、示差走査熱量測定（ＤＳＣ）装置を用いて、１０℃／分の速度で昇温したときの融解熱曲線における極大値に対応する温度として求めたものである。
【００４０】
上記フッ素樹脂（ＩＩ）は、公知の方法によりフッ素ガス処理したものであってもよいし、アンモニア処理したものであってもよい。
【００４１】
絶縁層（Ｂ）は、樹脂（Ｉ）とフッ素樹脂（ＩＩ）との質量比（Ｉ）：（ＩＩ）が９８：２〜１０：９０であることが好ましい。上記範囲に設定することによって、絶縁層（Ｂ）が優れた絶縁性と耐熱性を有し、低い比誘電率を示す。また、絶縁層（Ｂ）と導体（Ａ）とが強固に接着する。
フッ素樹脂（ＩＩ）の含有量が樹脂（Ｉ）との質量比で９０を超えると、絶縁層（Ｂ）と導体（Ａ）との接着強度や耐摩耗性が劣る傾向があり、２未満であると、比誘電率が上昇するおそれがある。より好ましい範囲は、９０：１０〜１５：８５である。
また、フッ素樹脂（ＩＩ）の含有量が樹脂（Ｉ）との質量比が相対的に少ない場合には、絶縁層（Ｂ）を構成する樹脂組成物のマトリックスは樹脂（Ｉ）となる傾向にあり、フッ素樹脂（ＩＩ）の含有量が樹脂（Ｉ）との質量比が相対的に多い場合には、絶縁層（Ｂ）を構成する樹脂組成物のマトリックスはフッ素樹脂（ＩＩ）となる傾向にある。
樹脂（Ｉ）とフッ素樹脂（ＩＩ）の分散形態は、樹脂（Ｉ）のマトリックス中にフッ素樹脂（ＩＩ）が分散する形態であっても、フッ素樹脂（ＩＩ）のマトリックス中に樹脂（Ｉ）が分散する形態であってもよいが、樹脂（Ｉ）の分散粒子の平均分散粒子径が３０μｍ以下であることが好ましく、１０μｍ以下であることがより好ましい。
【００４２】
絶縁層（Ｂ）は、樹脂（Ｉ）及びフッ素樹脂（ＩＩ）を含むものであるが、必要に応じて他の成分を含んでいてもよい。上記他の成分としては特に限定されないが、例えば、酸化チタン、シリカ、アルミナ、硫酸バリウム、炭酸カルシウム、水酸化アルミニウム、チタン酸カリウム、酸化マグネシウム、酸化カルシウム、クレーまたはタルクなどが挙げられる。絶縁層（Ｂ）は、また、フィラー、密着付与剤、酸化防止剤、潤滑剤、加工助剤、着色剤等を含むものであってもよい。
【００４３】
絶縁層（Ｂ）の膜厚は限定されないが、例えば、１〜１００μｍとすることができる。絶縁層（Ｂ）の膜厚は、６０μｍ以下にすることもできるし、４０μｍ以下にすることも可能である。また、３０μｍ以下まで薄くすることもできる。絶縁層（Ｂ）の膜厚を薄くすることは、放熱性能に優れる点で有利である。
【００４４】
上記絶縁層（Ｂ）は、樹脂（Ｉ）及び特定のフッ素樹脂（ＩＩ）からなる樹脂組成物を導体（Ａ）の外周に形成することで得ることができる。
【００４５】
本発明の絶縁電線は、例えば、樹脂（Ｉ）及びフッ素樹脂（ＩＩ）を含む樹脂組成物を調製する工程と、上記樹脂組成物を成形して、導体（Ａ）の外周に絶縁層（Ｂ）を形成する工程と、を含む製造方法により製造することができる。
【００４６】
上記樹脂組成物を調製する方法としては特に限定されず、成形用組成物等の樹脂組成物を混合するために通常用いられる配合ミル、バンバリーミキサー、加圧ニーダー、押出機等の混合機を用いて、通常の条件により行うことができる。
【００４７】
上記樹脂組成物は、樹脂（Ｉ）及びフッ素樹脂（ＩＩ）とは異なる他の成分を含むものであってもよい。上記他の成分は、樹脂（Ｉ）及びフッ素樹脂（ＩＩ）に予め添加して混合しておいてもよいし、樹脂（Ｉ）及びフッ素樹脂（ＩＩ）を配合するときに添加してもよい。
【００４８】
上記樹脂組成物を用いることで、該樹脂組成物から得られる絶縁層（Ｂ）と導体（Ａ）との接着強度を１０Ｎ／ｃｍ以上にすることができる。上記範囲の接着強度であることによって、自動車用電線やモーターコイルの巻き線の用途に特に好適である。接着強度は、１５Ｎ／ｃｍ以上であることがより好ましく、２０Ｎ／ｃｍ以上であることが更に好ましい。
【００４９】
上記絶縁層（Ｂ）を形成する方法は特に限定されず、その各種条件としても、従来公知のように行うことができる。また、導体（Ａ）の上に直接絶縁層（Ｂ）を形成しても、あるいは他の層、例えば他の樹脂層を介して形成してもよい。
【００５０】
絶縁層（Ｂ）は、上記樹脂組成物を、導体（Ａ）の表面、又はあらかじめ他の樹脂層を形成した導体（Ａ）の当該樹脂層の表面に、溶融押出して形成する方法や、あらかじめ樹脂組成物を溶融押出してフィルムを製造し、当該フィルムを所定の大きさにスリットした後、導体（Ａ）の表面、又はあらかじめ他の樹脂層を形成した導体（Ａ）の当該樹脂層の表面に、当該フィルムを巻きつけていく方法などで形成することができる。
【００５１】
絶縁層（Ｂ）を溶融押出で形成する場合、形成する温度は、通常、用いる上記樹脂（Ｉ）の融点以上の温度であることが好ましい。また、成形温度は、上記フッ素樹脂（ＩＩ）の分解温度と上記樹脂（Ｉ）の分解温度のうち低い方の温度未満の温度であることが好ましい。このような成形温度としては、例えば２５０〜４００℃であってよい。成形温度としては、２８０〜４００℃であることが好ましい。
【００５２】
本発明の絶縁電線は、絶縁層（Ｂ）を形成した後加熱してもよい。上記加熱は、フッ素樹脂の融点付近の温度で加熱してもよい。
【００５３】
本発明の絶縁電線は、導体（Ａ）の外周に絶縁層（Ｂ）が形成されたものである。導体（Ａ）と絶縁層（Ｂ）との間に、他の層、例えば他の樹脂層を有していてもよい。
【００５４】
導体（Ａ）の形成材料としては、導電性が良好な材料であれば特に制限されず、例えば、銅、銅合金、銅クラッドアルミニウム、アルミニウム、銀、金、亜鉛めっき鉄等が挙げられる。
【００５５】
上記導体（Ａ）は、その形状に特に限定はなく、円形であっても平形であってもよい。円形導体である場合、導体（Ａ）の直径は、０．３〜２．５ｍｍであってよい。
【００５６】
本発明の絶縁電線は、ラッピング電線、自動車用電線、ロボット用電線等に好適に使用できる。また、コイルの巻き線（マグネットワイヤー）としても好適に使用でき、本発明の電線を使用すれば巻線加工での損傷を生じにくい。上記巻き線は、モーター、回転電機、圧縮機、変圧器（トランス）等に好適であり、高電圧、高電流及び高熱伝導率が要求され、高密度な巻線加工が必要となる、小型化・高出力化モーターでの使用にも充分に耐えうる特性を有する。また、配電、送電又は通信用の電線としても好適である。
【実施例】
【００５７】
つぎに本発明を実施例をあげて説明するが、本発明はかかる実施例のみに限定されるものではない。【００５８】
＜比誘電率の測定＞
下記の実施例の樹脂組成物またはポリフェニレンサルファイド単独樹脂又はフッ素樹脂単独を使用して得られたフィルム（厚み２５μｍ）を、幅２ｍｍ・長さ１００ｍｍの短冊状に切り出し、空洞共振器摂動法（（株）関東電子応用開発製誘電率測定装置、アジレントテクノロジー（株）製ネットワークアナライザ）にて、１ＭＨｚにおける比誘電率を測定した。【００５９】
＜体積固有抵抗率の測定＞
下記の実施例の樹脂組成物またはポリフェニレンサルファイド単独樹脂又はフッ素樹脂単独を使用して得られたフィルム（厚み２５μｍ）を使用して、四探針法（三菱化学（株）製  Ｌｏｒｅｓｔａ  ＨＰ  ＭＣＰ−Ｔ４１０装置を使用）にて体積固有抵抗率を測定した。【００６０】
＜耐熱性評価＞
下記の実施例の樹脂組成物またはポリフェニレンサルファイド単独樹脂又はフッ素樹脂単独を使用して得られたフィルム（厚み２５μｍ）を、１８０℃のオーブンに入れ、１５００時間、エージング処理を行った。その後、エージング後のフィルムからダンベル状切片を切り出し、引張強度を測定し、未処理の引張強度からの低下率を求めた。【００６１】
＜耐摩耗性評価＞
下記の実施例または比較例で得られた絶縁電線を用いて、電線被覆摩耗試験器（東洋精機工業社製スクレープテスタ）を使用して、ＪＩＳ−Ｃ３００３に準じて、荷重３００ｇの条件にて摩耗に至るまでの回数を測定した。【００６２】
実施例および比較例では、下記の材料を用いた。
樹脂（Ｉ）：ポリフェニレンサルファイド（商品名：ポリプラスチックス株式会社製「フォートロン  ０２２０Ａ」、比誘電率３．６）
樹脂（Ｉ）：ポリアミドイミド（商品名：東レ株式会社製「トーロン  ＴＩ−５０１３」、比誘電率３．８）
フッ素樹脂（ＩＩ）：テトラフルオロエチレン／ヘキサフルオロプロピレン共重合体（組成重量比；テトラフルオロエチレン／ヘキサフルオロプロピレン／パーフルオロ（プロピルビニルエーテル）＝８７．５／１１．５／１．０、比誘電率２．１）【００６３】
＜実施例１〜７＞
樹脂（Ｉ）およびフッ素樹脂（ＩＩ）を表１に示す割合（質量部）で予備混合を行い、二軸押出機（φ３０ｍｍ、Ｌ／Ｄ＝３５）を使用して、シリンダー温度３３０℃、スクリュウ回転数２００ｒｐｍの条件下で溶融混練し、樹脂組成物のペレットを製造した。
得られた樹脂組成物ペレットをスクリュー外径３０ｍｍφの電線成形機に供給し、外径１．０ｍｍφの銅撚り線を芯線とする被覆厚さ０．１ｍｍの被覆電線を製造した。得られた被覆電線に関して、耐熱性評価、耐摩耗性評価、比誘電率の測定、体積固有抵抗率の測定を行った。結果を表１に示す。【００６４】
＜比較例１〜３＞
樹脂（Ｉ）またはフッ素樹脂（ＩＩ）のペレットをスクリュー外径３０ｍｍφの電線成形機に供給し、外径１．０ｍｍφの銅撚り線を芯線とする被覆厚さ０．１ｍｍの被覆電線を製造した。得られた被覆電線に関して、耐熱性評価、耐摩耗性評価、比誘電率の測定、体積固有抵抗率の測定を行った。結果を表１に示す。【００６５】
【表１】
2014112405.tif 000002
【産業上の利用可能性】
【００６６】
本発明の絶縁電線は、低い比誘電率を有する絶縁層を備え、かつ耐熱性及び耐摩耗性に優れるため、ラッピング電線、自動車用電線、ロボット用電線等に好適に使用できる。また、巻線加工での損傷を生じにくいため、コイルの巻き線（マグネットワイヤー）としても好適に使用できる。特に、モーター、回転電機、圧縮機、変圧器（トランス）等に好適である。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
導体（Ａ）と、
前記導体（Ａ）の外周に形成される絶縁層（Ｂ）とを有する絶縁電線であって、
絶縁層（Ｂ）は、比誘電率が３．０〜４．０の樹脂（Ｉ）と、フッ素樹脂（ＩＩ）とを含む樹脂組成物から形成されるものであり、
樹脂（Ｉ）は、ポリアリーレンサルファイドであり、
フッ素樹脂（ＩＩ）は、テトラフルオロエチレン及び下記一般式（１）：
ＣＦ２＝ＣＦ−Ｒｆ１      （１）
（式中、Ｒｆ１は、−ＣＦ３または−ＯＲｆ２を表す。Ｒｆ２は、炭素数１〜５のパーフルオロアルキル基を表す。）で表されるパーフルオロエチレン性不飽和化合物の共重合体である
ことを特徴とする絶縁電線。
【請求項２】
フッ素樹脂（ＩＩ）は、テトラフルオロエチレンと、パーフルオロ（アルキルビニルエーテル）及びヘキサフルオロプロピレンからなる群より選択される少なくとも１種のパーフルオロモノマーとの共重合体である請求項１記載の絶縁電線。
【請求項３】
絶縁層（Ｂ）は、樹脂（Ｉ）とフッ素樹脂（ＩＩ）との質量比（Ｉ）：（ＩＩ）が９８：２〜１０：９０である請求項１又は２記載の絶縁電線。
【請求項４】
フッ素樹脂（ＩＩ）は、３７２℃、５０００ｇ荷重の条件下で測定したメルトフローレート（ＭＦＲ）が１５〜３５ｇ／１０分である請求項１、２又は３記載の絶縁電線。
【国際調査報告】
2014112405.tif 000003
2014112405.tif 000004